(57)【特許請求の範囲】
【請求項１】
セルロース繊維に対して重合性単量体がグラフト結合した修飾セルロース繊維であって、前記重合性単量体が、下記式（１）で表される９，９−ビスアリールフルオレン骨格を有する化合物を含む、修飾セルロース繊維。
【化１】
0006691437.tif 000009
（式中、環Ｚはアレーン環；Ｒ１はアルキレン基；ｍは０又は１以上の整数；Ｘ１及びＸ２はそれぞれ独立してラジカル重合性基又は水素原子であって、Ｘ１及びＸ２のうち少なくとも一方はラジカル重合性基であり；ｎ１及びｎ２は０又は１以上の整数であって、ｎ１及びｎ２のうちラジカル重合性基を含む置換基の置換数に対応する少なくとも一方は１以上の整数であり；Ｒ４及びＲ５は置換基；ｐは０又は１以上の整数；ｋは０〜４の整数を示し、前記ラジカル重合性基がアリル基、（メタ）アクリロイル基、又は下記式（２ｃ）
【化２】
0006691437.tif 000010
（式中、Ｒ３ａ及びＲ３ｂはそれぞれ独立して水素原子又はアルキル基を示し、Ｒ３は水素原子又はアルキル基を示す）で表される基である）
【請求項２】
式（１）において、環Ｚが単環式アレーン環、多環式アレーン環又は環集合アレーン環であり、Ｒ１がＣ２−６アルキレン基、ｍが０〜５の整数であり、ｎ１及びｎ２はそれぞれ独立して０〜３の整数、Ｒ４がアルキル基又はアルコキシ基、ｐが０〜３の整数、Ｒ５がシアノ基、ハロゲン原子又はアルキル基、ｋが０〜３の整数である請求項１記載の修飾セルロース繊維。
【請求項３】
式（１）において、環Ｚがベンゼン環、ナフタレン環又はビフェニル環であり、Ｒ１がＣ２−４アルキレン基、ｍが０又は１、かつＲ３が水素原子である基であり、ｎ１及びｎ２が１又は２、Ｒ４がＣ１−４アルキル基、ｐが０〜２の整数、Ｒ５がＣ１−４アルキル基、ｋが０又は１である請求項１又は２記載の修飾セルロース繊維。
【請求項４】
式（１）において、Ｘ１がラジカル重合性基、Ｘ２がラジカル重合性基又は水素原子であり、ｎ１及びｎ２が１である請求項１〜３のいずれかに記載の修飾セルロース繊維。
【請求項５】
セルロース繊維に対する重合性単量体のグラフト量が、修飾セルロース繊維の総量に対して、０．０１〜２０重量％である請求項１〜４のいずれかに記載の修飾セルロース繊維。
【請求項６】
ナノファイバーである請求項１〜５のいずれかに記載の修飾セルロース繊維。
【請求項７】
平均繊維径が５〜５００ｎｍである請求項１〜６のいずれかに記載の修飾セルロース繊維。
【請求項８】
樹脂の補強材である請求項１〜７のいずれかに記載の修飾セルロース繊維。
【請求項９】
溶媒中、ラジカル発生剤の存在下、セルロース繊維と、請求項１に記載の式（１）で表される化合物とを反応させ、請求項１〜７のいずれかに記載の修飾セルロース繊維を製造する方法。
【請求項１０】
請求項１〜８のいずれかに記載の修飾セルロース繊維を含む樹脂組成物。
【請求項１１】
溶媒中、ラジカル発生剤の存在下、セルロース繊維と、請求項１に記載の式（１）で表される化合物とを反応させて得られた修飾セルロース繊維。
【請求項１２】
セルロース繊維が、木材パルプ及びコットンリンターパルプから選択された少なくとも１種のパルプに由来するナノセルロースファイバーを含む請求項１１記載の修飾セルロース繊維。
【発明の詳細な説明】
【技術分野】
【０００１】
本発明は、９，９−ビスアリールフルオレン骨格を有する化合物で修飾され、樹脂の複合材料として有用な修飾セルロース繊維及びその製造方法、並びにこの修飾セルロース繊維を含む樹脂組成物に関する。
【背景技術】
【０００２】
植物由来の繊維であるセルロースは、環境負荷が小さく、かつ持続型資源であるとともに、高弾性率、高強度、低線膨張係数などの優れた特性を有する。そのため、幅広い用途、例えば、紙、フィルムやシートなどの材料、樹脂の複合材料（例えば、樹脂の補強剤）などとして利用されている。特に、微細化したセルロース繊維（ナノファイバーなど）は、樹脂の補強剤として有用であり、セルロース原料（例えば、木材、パルプなど）からセルロースナノ繊維を製造する試みがなされている。
【０００３】
セルロースナノ繊維（例えば、ナノファイバー）を製造する方法には、一般的に、セルロース（例えば、パルプなど）を叩解処理する方法、ホモジナイズ処理する方法などの機械的解繊方法が利用されている。しかし、これらの解繊方法はセルロースナノ繊維にダメージを与え、弾性率や低線膨張特性の低下を招くおそれがある。
【０００４】
一方、機械的解繊方法を必要としないセルロース繊維の製造方法も開示されている。例えば、特開２０１１−２２５８４７号公報（特許文献１）には、セルロース含有成分（リグニンやヘミセルロースなどの非結晶成分を含むセルロース含有成分）と９，９−ビスアリールフルオレン骨格を有する化合物（単にフルオレン化合物という場合がある）とを混合し、リグニンやヘミセルロースなどの非結晶成分を選択的に可溶化又は抽出し、損傷の少ない結晶性セルロース（又はセルロースファイバー）を製造することが記載されている。この文献の実施例では、米松と９，９−ビス［４−（２―ヒドロキシエトキシ）フェニル］フルオレン（ＢＰＥＦ）とをオートクレーブ内で高温で加熱混合し、溶媒（ジオキサンと水との混合液）でＢＰＥＦを除去した後、濾残物を水に再分散してペイントシェーカーで分散処理し、水分散液の形態でセルロースファイバーを得ている。
【０００５】
しかし、非結晶成分を可溶化又は抽出して除去し、乾燥したセルロースファイバーをそのまま樹脂に添加しても、セルロースファイバーが凝集しているため、均一に分散できない。そのため、非結晶成分を可溶化又は抽出して得られたセルロースファイバーを、ペイントシェーカーなどの分散機により分散処理する必要がある。さらに、前記セルロースナノ繊維には、フルオレン化合物が結合していないため、マトリックス樹脂との複合化に利用すると、フルオレン化合物がマトリックス成分に移行し、複合体の特性を低下させるおそれがある。
【０００６】
特開２０１６−７９３７０号公報（特許文献２）には、セルロースナノファイバーと、カルボキシル基及び／又はエポキシ基を有するフルオレン化合物とを有機溶媒中で反応させ、フルオレン化合物が０．０１〜２５重量％の割合でセルロースに結合した修飾セルロース（粉体状の形態の修飾セルロース）を得ることが記載されている。この文献の実施例では、セルロースナノ繊維水分散液の水をジメチルアセトアミドで溶媒置換し、エポキシ基を有するフルオレン化合物と反応させ、修飾率が８．９重量％又は１６重量％の修飾セルロースナノ繊維を調製している。
【０００７】
しかし、この文献２の方法では、セルロースのヒドロキシル基とフルオレン化合物のエポキシ基との反応を利用しているため、反応部位が特定され、セルロースナノ繊維を活性化しつつフルオレン化合物で修飾できないためか、修飾セルロースナノ繊維の分散安定性が未だ十分でない。
【０００８】
特開２００９−６７８１７号公報（特許文献３）には、重合開始剤を用い、水系でセルロース繊維に重合性化合物をグラフト修飾することが記載され、グラフト化率が５〜１０００％であることも記載されている。特開２０１３−２３４２８３号公報（特許文献４）には、セルロースファイバーの水分散液中で、水溶性ラジカル発生剤及び分散剤の存在下、重合性単量体を前記セルロースファイバーにグラフト重合し、精製することにより、グラフトポリマー修飾セルロースファイバーを製造することが記載されている。この文献には、重合性単量体とセルロースファイバーとの質量割合が９９．９／０．１〜５０／５０であることも記載され、実施例では、セルロースファイバーに対する重合体のグラフト化率が５４〜１３４質量％の修飾セルロース繊維が得られたことも記載されている。
【０００９】
しかし、文献３の実施例では、メチルメタクリレート又はスチレンのグラフト化率が高い程、繊維強化複合材料が高い物性を発現する傾向を示していることから、１０％以下の修飾率（グラフト化率）のセルロースファイバーでは、十分な効果が発現しないと考えられる。さらに、文献４の方法では、多量のグラフト重合体で修飾する必要があるだけでなく、修飾セルロースファイバー中のセルロースファイバーの含有量が低いため、樹脂との複合化において、セルロースファイバーの含有量を高めることが困難である。さらに、グラフトした重合体の含有量が多いため、相溶又は分散可能な樹脂の種類や溶媒の種類が制約される。
【先行技術文献】
【特許文献】
【００１０】
【特許文献１】特開２０１１−２２５８４７号公報（特許請求の範囲、［００２７］「００７２」［００９０］［００９８］、実施例）
【特許文献２】特開２０１６−７９３７０号公報（特許請求の範囲、実施例）
【特許文献３】特開２００９−６７８１７号公報（特許請求の範囲、［００４４］、実施例）
【特許文献４】特開２０１３−２３４２８３号公報（特許請求の範囲、［００１５］［００１６］、実施例）
【発明の概要】
【発明が解決しようとする課題】
【００１１】
従って、本発明の目的は、小さな修飾率であっても有機媒体（樹脂など）に対する分散性が高く、樹脂との複合化に有用な修飾セルロース繊維及びその製造方法並びにこの修飾セルロース繊維を含む樹脂組成物を提供することにある。
【００１２】
本発明の他の目的は、活性化（又は官能基化）された修飾セルロース繊維及びその製造方法、並びにこの修飾セルロース繊維を含む樹脂組成物を提供することにある。
【００１３】
本発明のさらに他の目的は、重合性単量体の単独重合体の生成が抑制され、必要により官能基が導入された修飾セルロース繊維及びその製造方法、並びにこの修飾セルロース繊維を含む樹脂組成物を提供することにある。
【００１４】
本発明の別の目的は、結晶性が高く、樹脂を有効に補強可能な修飾セルロース繊維及びその製造方法並びにこの修飾セルロース繊維を含む樹脂組成物を提供することにある。
【課題を解決するための手段】
【００１５】
本発明者らは、前記課題を達成するため鋭意検討した結果、ラジカル活性剤の存在下、セルロース繊維と、重合性基を有するとともに９，９−ビスアリールフルオレン骨格を有する化合物（重合性フルオレン化合物）とを反応させると、セルロース繊維を活性化しつつセルロースナノ繊維と重合性フルオレン化合物とがグラフト結合した修飾セルロースナノ繊維が得られること、この修飾セルロースナノ繊維は、前記フルオレン化合物の結合割合（修飾量）が少量であっても、有機媒体（樹脂など）に対する親和性及び分散性が高く、樹脂と有効に複合化できることを見いだし、本発明を完成した。
【００１６】
すなわち、本発明の修飾セルロース繊維は、セルロース繊維に対して重合性単量体がグラフト結合（又はグラフト重合）しており、前記重合性単量体は、下記式（１）で表される９，９−ビスアリールフルオレン骨格を有する化合物（以下、単に重合性フルオレン化合物という場合がある）を含んでいる。
【００１７】
【化１】
0006691437.tif 000002
【００１８】
（式中、環Ｚはアレーン環；Ｒ１はアルキレン基；ｍは０又は１以上の整数；Ｘ１及びＸ２はそれぞれ独立してラジカル重合性基又は水素原子であって、Ｘ１及びＸ２のうち少なくとも一方はラジカル重合性基であり；ｎ１及びｎ２は０又は１以上の整数であって、ｎ１及びｎ２のうちラジカル重合性基を含む置換基の置換数に対応する少なくとも一方は１以上の整数であり；Ｒ４及びＲ５は置換基；ｐは０又は１以上の整数；ｋは０〜４の整数を示す）
【００１９】
式（１）において、環Ｚは単環式アレーン環、多環式アレーン環又は環集合アレーン環（例えば、ベンゼン環、ナフタレン環又はビフェニル環）であり、Ｒ１はＣ２−６アルキレン基（例えば、Ｃ２−４アルキレン基）、ｍは０〜５の整数（例えば、０又は１）、重合性基Ｘ１及びＸ２は、アリル基、（メタ）アクリロイル基、又は下記式（２ｃ）で表される基であってもよく、ｎ１及びｎ２はそれぞれ独立して０〜３の整数（例えば、１又は２）であってもよく、ｎ１及びｎ２のうちラジカル重合性基を含む置換基の置換数に対応する少なくとも一方は１〜３であってもよい。
【００２０】
【化２】
0006691437.tif 000003
【００２１】
（式中、Ｒ３ａ及びＲ３ｂはそれぞれ独立して水素原子又はアルキル基を示し、Ｒ３は水素原子又はアルキル基を示す）
【００２２】
好ましい重合性基Ｘ１及びＸ２は、前記式（２ｃ）で表され、かつＲ３が水素原子である基であってもよい。式（１）において、Ｘ１はラジカル重合性基、Ｘ２はラジカル重合性基又は水素原子であってもよく、ｎ１及びｎ２は１であってもよい。
【００２３】
Ｒ４はアルキル基又はアルコキシ基（例えば、Ｃ１−４アルキル基）、ｐは０〜３の整数（例えば、０〜２の整数）、Ｒ５はシアノ基、ハロゲン原子又はアルキル基（例えば、Ｃ１−４アルキル基）、ｋは０〜３の整数（例えば、０又は１）であってもよい。  
【００２４】
セルロース繊維に対する重合性単量体のグラフト量（結合した式（１）で表される化合物の割合）は、修飾セルロース繊維の総量に対して、０．０１〜２０重量％程度であってもよい。また、前記修飾セルロース繊維はナノファイバーであってもよく、例えば、平均繊維径５〜５００ｎｍ程度のナノファイバーであってもよい。さらに、修飾セルロース繊維の結晶化度は、６０％以上（例えば、７５〜９０％程度）であってもよい。なお、修飾セルロース繊維は樹脂の補強材として利用することもできる。  
【００２５】
修飾セルロース繊維は、溶媒中、ラジカル発生剤の存在下、セルロース繊維と、前記式（１）で表される化合物とを反応させて得られた生成物であってもよい。
【００２６】
本発明は、前記修飾セルロース繊維を含む樹脂組成物も包含する。  
【００２７】
本発明は、溶媒（例えば、有機溶媒）中、ラジカル発生剤の存在下、セルロース繊維と、前記式（１）で表される化合物とを反応させ、前記修飾セルロース繊維を製造する方法も包含する。セルロース繊維（例えば、ナノセルロースファイバー）は、例えば、木材パルプ及びコットンリンターパルプから選択された少なくとも１種のパルプに由来してもよく、結晶性セルロース繊維（例えば、Ｉ型結晶構造を有するセルロース繊維）であってもよい。
【発明の効果】
【００２８】
本発明の修飾セルロース繊維は、セルロース繊維に対して重合性フルオレン化合物がグラフト結合しているため、小さな修飾率であっても種々の有機媒体（樹脂など）に対して高い親和性又は混和性を有しており、樹脂に対して高い分散性を示し、高い補強性を有する。そのため、樹脂との複合化に有用である。また、重合性単量体の単独重合体の生成を抑制でき、必要により官能基を導入でき、有効に樹脂と複合化できる。さらに、セルロース繊維の分解を抑制できるとともに、結晶性も維持できるため、高分子量かつ結晶性の高い修飾セルロース繊維を得ることができる。このような修飾セルロース繊維は、高強度、高弾性率、低線膨張特性などの優れた特性を有し、かつ樹脂に簡便に分散できるため、樹脂の複合材料（例えば、補強材）として有用である。
【図面の簡単な説明】
【００２９】
【図１】図１は、実施例１及び比較例１で得られた修飾セルロースナノファイバーの分散性を示す写真である。
【発明を実施するための形態】
【００３０】
本発明の修飾セルロース繊維は、セルロース繊維と、このセルロース繊維に対してグラフト結合（又はグラフト重合）した９，９−ビスアリールフルオレン骨格を有する化合物（重合性フルオレン化合物）とを含んでいる。
【００３１】
［セルロース繊維］
セルロースとしては、リグニン、ヘミセルロースなどの非セルロース成分の含有量が少ないパルプ、例えば、植物由来のセルロース原料｛例えば、木材［例えば、針葉樹（マツ、モミ、トウヒ、ツガ、スギなど）、広葉樹（ブナ、カバ、ポプラ、カエデなど）など］、草本類［麻類（麻、亜麻、マニラ麻、ラミーなど）、ワラ、バガス、ミツマタなど］、種子毛繊維（コットンリンター、ボンバックス綿、カポックなど）、竹、サトウキビなど｝、動物由来のセルロース原料（ホヤセルロースなど）、バクテリア由来のセルロース原料（ナタデココに含まれるセルロースなど）などから製造されたパルプなどが例示できる。これらのセルロースは単独で又は二種以上組み合わせて使用できる。これらのセルロースのうち、木材パルプ（例えば、針葉樹パルプ、広葉樹パルプなど）、種子毛繊維由来のパルプ（例えば、コットンリンターパルプ）由来のセルロースなどが好ましい。なお、パルプは、パルプ材を機械的に処理した機械パルプであってもよいが、非セルロース成分の含有量が少ないことからパルプ材を化学的に処理した化学パルプが好ましい。また、セルロースは、前記例示のパルプ（例えば、化学パルプ）などを微細化（ミクロフィブリル化）したセルロース繊維、特に、セルロースナノファイバーであるのが好ましい。
【００３２】
セルロース繊維と非セルロース成分との総量に対するセルロースの割合（含有量）は、例えば、７０重量％以上（例えば、７５〜１００重量％）、好ましくは８０重量％以上（例えば、８５〜１００重量％）、さらに好ましくは９０重量％以上（例えば、９５〜１００重量％）程度であってもよい。
【００３３】
セルロース繊維の平均繊維径は、マイクロメーターサイズ（例えば、１〜２０μｍ）であってもよいが、樹脂の補強性の観点から、ナノメーターサイズ、例えば、２〜１０００ｎｍ（例えば、４〜７００ｎｍ）、好ましくは５〜５００ｎｍ（例えば、７〜２５０ｎｍ）、さらに好ましくは１０〜１００ｎｍ程度であってもよく、１０〜８０ｎｍ（例えば、２０〜７０ｎｍ、特に２５〜５０ｎｍ）程度であってもよい。
【００３４】
セルロース繊維の平均繊維長は、例えば、０．０１〜５００μｍ（例えば、０．０５〜４００μｍ）程度の範囲から選択でき、通常、０．１〜３００μｍ（例えば、０．１〜２００μｍ）、好ましくは０．２〜１００μｍ（例えば、０．３〜８０μｍ）、さらに好ましくは０．５〜３０μｍ（例えば、０．５〜１０μｍ）程度であってもよい。
【００３５】
さらに、セルロース繊維の平均繊維径に対する平均繊維長の割合（アスペクト比）は、例えば、５以上（例えば、５〜１００００程度）、好ましくは１０以上（例えば、１０〜５０００程度）、さらに好ましくは２０以上（例えば、２０〜３０００程度）、特に５０以上（例えば、５０〜２０００程度）であってもよく、１００以上（例えば、１００〜１０００程度）、さらには２００以上（例えば、２００〜８００程度）であってもよい。アスペクト比が小さすぎると、樹脂の補強効果が低下し、アスペクト比が大きすぎても、繊維が分解（又は損傷）しやすくなる虞がある。
【００３６】
セルロース繊維は、結晶性の高いセルロース繊維であってもよく、セルロース繊維の結晶化度は、例えば、４０〜１００％（例えば、５０〜１００％）、好ましくは６０〜９５％、さらに好ましくは７０〜９０％（例えば、７５〜９０％）程度であってもよく、通常、結晶化度が６０％以上であってもよい。本発明の製造方法では、セルロース繊維の結晶性を維持できることから、結晶化度の高いセルロースを使用すれば、高結晶性の修飾セルロース繊維を得ることができる。そのため、結晶性セルロースを好適に使用してもよい。なお、セルロース繊維の結晶構造としては、例えば、Ｉ型、II型、III型、IV型などが例示でき、低線膨張特性及び弾性率などが高いＩ型結晶構造が好ましい。
【００３７】
（重合性フルオレン化合物）
前記重合性フルオレン化合物は、９，９−ビスアリール骨格とともにラジカル重合性基を有し、下記式（１）で表される。
【００３８】
【化３】
0006691437.tif 000004
【００３９】
（式中、環Ｚはアレーン環；Ｒ１はアルキレン基；ｍは０又は１以上の整数；Ｘ１及びＸ２はそれぞれ独立してラジカル重合性基又は水素原子であって、Ｘ１及びＸ２のうち少なくとも一方はラジカル重合性基であり；ｎ１及びｎ２は０又は１以上の整数であって、ｎ１及びｎ２のうちラジカル重合性基を含む置換基の置換数に対応する少なくとも一方は１以上の整数であり；Ｒ４及びＲ５は置換基；ｐは０又は１以上の整数；ｋは０〜４の整数を示す）
【００４０】
前記式（１）において、環Ｚで表されるアレーン環として、ベンゼン環などの単環式アレーン環、多環式アレーン環などが挙げられ、多環式アレーン環には、縮合多環式アレーン環（縮合多環式炭化水素環）、環集合アレーン環（環集合芳香族炭化水素環）などが含まれる。
【００４１】
縮合多環式アレーン環としては、例えば、縮合二環式アレーン（例えば、ナフタレンなどの縮合二環式Ｃ１０−１６アレーン）環、縮合三環式アレーン（例えば、アントラセン、フェナントレンなど）環などの縮合二乃至四環式アレーン環などが挙げられる。好ましい縮合多環式アレーン環としては、ナフタレン環、アントラセン環などが挙げられ、特に、ナフタレン環が好ましい。なお、２つの環Ｚは同一の又は異なる環であってもよい。
【００４２】
環集合アレーン環としては、ビアレーン環、例えば、ビフェニル環、ビナフチル環、フェニルナフタレン環（１−フェニルナフタレン環、２−フェニルナフタレン環など）などのビＣ６−１２アレーン環、テルアレーン環、例えば、テルフェニレン環などのテルＣ６−１２アレーン環などが例示できる。好ましい環集合アレーン環としては、ビＣ６−１０アレーン環、特にビフェニル環などが挙げられる。
【００４３】
前記式（１）において、アルキレン基Ｒ１には、直鎖状又は分岐鎖状アルキレン基が含まれ、直鎖状アルキレン基としては、例えば、エチレン基、トリメチレン基、テトラメチレン基などのＣ２−６アルキレン基（好ましくは直鎖状Ｃ２−４アルキレン基、さらに好ましくは直鎖状Ｃ２−３アルキレン基、特にエチレン基）が例示でき、分岐鎖状アルキレン基としては、例えば、プロピレン基、１，２−ブタンジイル基、１，３−ブタンジイル基などの分岐鎖状Ｃ３−６アルキレン基（好ましくは分岐鎖状Ｃ３−４アルキレン基、特にプロピレン基）などが挙げられる。なお、ｍが２以上の整数である場合、アルキレン基Ｒ１の種類は、同一又は異なっていてもよい。また、アルキレン基Ｒ１の種類は、同一の又は異なる環Ｚにおいて、同一又は異なっていてもよい。
【００４４】
オキシアルキレン基（ＯＲ１）の数ｍは、０〜２０の整数（例えば、０〜１５の整数）程度の範囲から選択でき、例えば、０〜１０（例えば、１〜８）の整数、好ましくは０〜５（例えば、１〜５）の整数、さらに好ましくは０〜４（例えば、１〜４）の整数、特に０〜３（例えば、１〜３）程度の整数であってもよく、通常、０〜２の整数（例えば、０又は１）であってもよい。
【００４５】
重合性基Ｘ１及びＸ２は、同一又は異なって、下記式（２ａ）で表されるアリル基、下記式（２ｂ）で表される（メタ）アクリロイル基、又は下記式（２ｃ）で表される基であってもよい。
【００４６】
【化４】
0006691437.tif 000005
【００４７】
（式中、Ｒ２は水素原子又はメチル基を示し、Ｒ３ａ及びＲ３ｂはそれぞれ独立して水素原子又はアルキル基を示し、Ｒ３は水素原子又はアルキル基を示す）
【００４８】
Ｒ３ａ、Ｒ３ｂ、Ｒ３で表されるアルキル基としては、例えば、メチル基、エチル基、イソプロピル基、ブチル基、ｔ−ブチル基などの直鎖状又は分岐鎖状Ｃ１−６アルキル基（好ましくはＣ１−４ルキル基）などが例示できる。好ましいＲ３ａ及びＲ３ｂは、通常、同時にアルキル基であることはなく、Ｒ３ａ及びＲ３ｂの双方が水素原子、又はＲ３ａ及びＲ３ｂの一方が水素原子であり、他方がアルキル基（特にメチル基）である場合が多く、Ｒ３は水素原子である場合が多い。
【００４９】
このような重合性基Ｘ１及びＸ２を有するフルオレン化合物は単独で又は二種以上組み合わせて使用できる。好ましい重合性基Ｘ１及びＸ２は、重合性不飽和二重結合を有する多価カルボン酸又はその反応性誘導体に由来する重合性基、例えば、前記式（２ｃ）で表される重合性基が含まれる。このような重合性基Ｘ１及びＸ２（特に、マレイン酸に由来する重合性基）を有する重合性フルオレン化合物は単独重合性が低く、セルロース繊維に対して有効にグラフト結合でき、修飾率が小さくても、高い効果が発現するようである。しかも、セルロース繊維とのグラフト反応により、修飾セルロース繊維に活性なカルボキシル基又はアルコキシカルボニル基を導入できる。
【００５０】
なお、一部のカルボキシル基又はアルコキシカルボニル基は、セルロース繊維のヒドロキシル基と反応していてもよい。
【００５１】
前記式（１）において、基［Ｘ−（ＯＲ１）ｍ−］（ＸはＸ１又はＸ２を示す。以下、同じ）の置換数ｎ１及びｎ２は、それぞれ独立して０又は１以上の整数（例えば、０〜３の整数）であって、同時に「０」であることはなく、ｎ１及びｎ２のうち少なくとも一方が、環Ｚの種類に応じて、１以上の整数、例えば、１〜４の整数、好ましくは１〜３の整数、さらに好ましくは１又は２の整数、特に１であってもよい。なお、置換数ｎ１及びｎ２は、それぞれの環Ｚにおいて、同一又は異なっていてもよく、ｎ１及びｎ２のうちラジカル重合性基を含む置換基の置換数に対応する少なくとも一方は１以上の整数（例えば、１〜３の整数、特に１又は２）であってもよい。
【００５２】
好ましい態様では、Ｘ１がラジカル重合性基、Ｘ２がラジカル重合性基又は水素原子であり、ｎ１及びｎ２が１であってもよく、重合性基Ｘ１及びＸ２は、アリル基、（メタ）アクリロイル基、特に式（２ｃ）で表される重合性基であってもよい。
【００５３】
なお、基［Ｘ−（ＯＲ１）ｍ−］は、環Ｚの適当な位置に置換でき、例えば、環Ｚがベンゼン環である場合には、フェニル基の２−，３−，４−位（特に、３−位及び／又は４−位）に置換している場合が多く、環Ｚがナフタレン環である場合には、ナフチル基の５〜８−位である場合が多く、例えば、フルオレンの９−位に対してナフタレン環の１−位又は２−位が置換し（１−ナフチル又は２−ナフチルの関係で置換し）、この置換位置に対して、１，５−位、２，６−位などの関係（特にｎが１である場合、２，６−位の関係）で基［Ｘ−（ＯＲ１）ｍ−］が置換している場合が多い。また、ｎが２以上である場合、置換位置は、特に限定されない。また、環集合アレーン環Ｚにおいて、基［Ｘ−（ＯＲ１）ｍ−］の置換位置は、特に限定されず、例えば、フルオレンの９−位に結合したアレーン環及び／又はこのアレーン環に隣接するアレーン環に置換していてもよい。例えば、ビフェニル環Ｚの３−位又は４−位がフルオレンの９−位に結合していてもよく、ビフェニル環Ｚの４−位がフルオレンの９−位に結合しているとき、基［Ｘ−（ＯＲ１）ｍ−］の置換位置は、２−，３−，２’−，３’−，４’−位のいずれであってもよく、通常、２−，３’−，４’−位、好ましくは２−，４’−位（特に、２−位）に置換していてもよい。
【００５４】
前記式（１）において、置換基Ｒ４としては、ハロゲン原子（例えば、フッ素原子、塩素原子、臭素原子、ヨウ素原子）、アルキル基（メチル基、エチル基、プロピル基、イソプロピル基、ブチル基、ｓ−ブチル基、ｔ−ブチル基などの直鎖状又は分岐鎖状Ｃ１−１０アルキル基、好ましくは直鎖状又は分岐鎖状Ｃ１−６アルキル基、さらに好ましくは直鎖状又は分岐鎖状Ｃ１−４アルキル基など）、シクロアルキル基（シクロペンチル基、シクロへキシル基などのＣ５−１０シクロアルキル基など）、アリール基［フェニル基、アルキルフェニル基（メチルフェニル（トリル）基、ジメチルフェニル（キシリル）基など）、ビフェニル基、ナフチル基などのＣ６−１２アリール基］、アラルキル基（ベンジル基、フェネチル基などのＣ６−１０アリール−Ｃ１−４アルキル基など）、アルコキシ基（例えば、メトキシ基、エトキシ基、プロポキシ基、ｎ−ブトキシ基、イソブトキシ基、ｔ−ブトキシ基などの直鎖状又は分岐鎖状Ｃ１−１０アルコキシ基など）、シクロアルコキシ基（例えば、シクロへキシルオキシ基などのＣ５−１０シクロアルキルオキシ基など）、アリールオキシ基（例えば、フェノキシ基などのＣ６−１０アリールオキシ基など）、アラルキルオキシ基（例えば、ベンジルオキシ基などのＣ６−１０アリール−Ｃ１−４アルキルオキシ基など）、アルキルチオ基（例えば、メチルチオ基、エチルチオ基、プロピルチオ基、ｎ−ブチルチオ基、ｔ−ブチルチオ基などのＣ１−１０アルキルチオ基など）、シクロアルキルチオ基（例えば、シクロへキシルチオ基などのＣ５−１０シクロアルキルチオ基など）、アリールチオ基（例えば、チオフェノキシ基などのＣ６−１０アリールチオ基など）、アラルキルチオ基（例えば、ベンジルチオ基などのＣ６−１０アリール−Ｃ１−４アルキルチオ基など）、アシル基（例えば、アセチル基などのＣ１−６アシル基など）、カルボキシ基、アルコキシカルボニル基（例えば、メトキシカルボニル基などのＣ１−４アルコキシ−カルボニル基など）、ニトロ基、シアノ基、ジアルキルアミノ基（例えば、ジメチルアミノ基などのジＣ１−４アルキルアミノ基など）、ジアルキルカルボニルアミノ基（例えば、ジアセチルアミノ基などのジＣ１−４アルキル−カルボニルアミノ基など）などが例示できる。
【００５５】
これらの置換基Ｒ４のうち、代表的には、ハロゲン原子、アルキル基、シクロアルキル基、アリール基、アラルキル基、アルコキシ基、アシル基、カルボキシ基、ニトロ基、シアノ基、置換アミノ基などが挙げられる。好ましい置換基Ｒ４としては、アルコキシ基、アルキル基など、特にメチル基などの直鎖状又は分岐鎖状Ｃ１−４アルキル基が挙げられる。なお、置換基Ｒ４がアリール基であるとき、置換基Ｒ４は、環Ｚとともに、前記環集合アレーン環を形成してもよい。置換基Ｒ４の種類は、同一の又は異なる環Ｚにおいて、同一又は異なっていてもよい。
【００５６】
置換数ｐの数は、環Ｚの種類などに応じて適宜選択でき、例えば、０〜８程度の整数であってもよく、０〜４の整数、好ましくは０〜３（例えば、０〜２）の整数、特に０又は１であってもよい。特に、ｐが１である場合、環Ｚがベンゼン環、ナフタレン環又はビフェニル環、置換基Ｒ４がメチル基であってもよい。
【００５７】
置換基Ｒ５として、シアノ基、ハロゲン原子（フッ素原子、塩素原子、臭素原子など）、カルボキシ基、アルコキシカルボニル基（例えば、メトキシカルボニル基などのＣ１−４アルコキシ−カルボニル基など）、アルキル基（メチル基、エチル基、プロピル基、イソプロピル基、ブチル基、ｔ−ブチル基などのＣ１−６アルキル基）、アリール基（フェニル基などのＣ６−１０アリール基）などが挙げられる。
【００５８】
これらの置換基Ｒ５のうち、代表的には、アルキル基、カルボキシ基又はＣ１−２アルコキシ−カルボニル基、シアノ基、ハロゲン原子など、特にメチル基などの直鎖状又は分岐鎖状Ｃ１−４アルキル基が好ましい。置換数ｋは０〜４（例えば、０〜３）の整数、好ましくは０〜２の整数（例えば、０又は１）、特に０である。なお、置換数ｋは、互いに同一又は異なっていてもよく、ｋが２以上である場合、置換基Ｒ５の種類は互いに同一又は異なっていてもよく、フルオレン環の２つのベンゼン環に置換する置換基Ｒ５の種類は同一又は異なっていてもよい。また、置換基Ｒ５の置換位置は、特に限定されず、例えば、フルオレン環の２−位乃至７−位（２−位、３−位及び／又は７−位など）であってもよい。
【００５９】
前記式（１）において、ｍが０であり、Ｘ１及びＸ２が式（２ｃ）のＲ３が水素原子である重合性基（３−カルボキシアクリロイル基）であり、ｎ１及びｎ２が１である化合物としては、９，９−ビス（（３−カルボキシアクリロイルオキシ）アレーン）フルオレン類｛例えば、９，９−ビス（４−（３−カルボキシアクリロイルオキシ）フェニル）フルオレン、９，９−ビス（３−（３−カルボキシアクリロイルオキシ）フェニル）フルオレン、９，９−ビス（６−（３−カルボキシアクリロイルオキシ）−２−ナフチル）フルオレン、９，９−ビス（５−（３−カルボキシアクリロイルオキシ）−１−ナフチル）フルオレンなどの９，９−ビス（３−カルボキシアクリロイルオキシＣ６−１２アリール）フルオレン、９，９−ビス（３−フェニル−４−（３−カルボキシアクリロイルオキシ）フェニル）フルオレン、９，９−ビス（４−フェニル−３−（３−カルボキシアクリロイルオキシ）フェニル）フルオレンなどの９，９−ビス（Ｃ６−１２アリール−（３−カルボキシアクリロイルオキシ）Ｃ６−１２アリール）フルオレン、９，９−ビス（３−メチル−４−（３−カルボキシアクリロイルオキシ）フェニル）フルオレン、９，９−ビス（４−メチル−３−（３−カルボキシアクリロイルオキシ）フェニル）フルオレンなどの９，９−ビス（Ｃ１−４アルキル−（３−カルボキシアクリロイルオキシ）Ｃ６−１２アリール）フルオレンなどが例示できる。
【００６０】
前記式（１）において、ｍが１であり、Ｘ１及びＸ２が式（２ｃ）のＲ３が水素原子である重合性基（３−カルボキシアクリロイル基）であり、ｎ１及びｎ２が１である化合物としては、９，９−ビス（（３−カルボキシアクリロイルオキシ）アルコキシアレーン）フルオレン類｛例えば、９，９−ビス［４−（２−（３−カルボキシアクリロイルオキシ）エトキシ）フェニル］フルオレン、９，９−ビス［４−（２−（３−カルボキシアクリロイルオキシ）プロポキシ）フェニル］フルオレン、９，９−ビス［６−（２−（３−カルボキシアクリロイルオキシ）エトキシ）−２−ナフチル］フルオレン、９，９−ビス［６−（２−（３−カルボキシアクリロイルオキシ）プロポキシ）−２−ナフチル］フルオレンなどの９，９−ビス（（３−カルボキシアクリロイルオキシ）Ｃ２−４アルコキシＣ６−１２アリール）フルオレン、９，９−ビス［４−フェニル−３−（２−（３−カルボキシアクリロイルオキシ）エトキシ）フェニル］フルオレン、９，９−ビス［４−フェニル−３−（２−（３−カルボキシアクリロイルオキシ）プロポキシ）フェニル］フルオレンなどの９，９−ビス［Ｃ６−１２アリール−（３−カルボキシアクリロイルオキシ）Ｃ２−４アルコキシＣ６−１２アリール］フルオレン、９，９−ビス［３−メチル−４−（２−（３−カルボキシアクリロイルオキシ）エトキシ）フェニル］フルオレン、９，９−ビス［４−メチル−３−（２−（３−カルボキシアクリロイルオキシ）プロポキシ）フェニル］フルオレンなどの９，９−ビス［Ｃ１−４アルキル−（３−カルボキシアクリロイルオキシ）Ｃ２−４アルコキシＣ６−１２アリール］フルオレンなど｝などが例示できる。
【００６１】
前記式（１）において、ｍが０であり、Ｘ１及びＸ２が式（２ｃ）のＲ３が水素原子である重合性基（３−カルボキシアクリロイル基）であり、ｎ１及びｎ２が２以上である化合物としては、９，９−ビス［（ポリ）（３−カルボキシアクリロイルオキシ）アレーン］フルオレン類｛９，９−ビス（３，４−ジ（３−カルボキシアクリロイルオキシ）フェニル）フルオレン、９，９−ビス（２，４−ジ（３−カルボキシアクリロイルオキシ）フェニル）フルオレンなどの９，９−ビス（ジ又はトリ（３−カルボキシアクリロイルオキシ）Ｃ６−１２アリール）フルオレンなど｝などが例示できる。
【００６２】
前記式（１）において、ｍが１であり、Ｘ１及びＸ２が式（２ｃ）のＲ３が水素原子である重合性基（３−カルボキシアクリロイル基）であり、ｎ１及びｎ２が２以上である化合物としては、例えば、９，９−ビス［（ポリ）（３−カルボキシアクリロイルオキシ）アルコキシアレーン］フルオレン類｛９，９−ビス［３，４−ジ（２−（３−カルボキシアクリロイルオキシ）エトキシ）フェニル］フルオレンなどの９，９−ビス（ジ又はトリ（３−カルボキシアクリロイルオキシ）Ｃ２−４アルコキシＣ６−１２アリール）フルオレンなど｝などが例示できる。
【００６３】
前記式（１）において、ｍが０又は１であり、Ｘ１が重合性基（３−カルボキシアクリロイル基）、Ｘ２が水素原子であり、ｎ１及びｎ２が１又は２以上である化合物としては、前記ｍが０又は１の化合物に対応し、一方のＸ１が重合性基（３−カルボキシアクリロイル基）であり、他方のＸ２が水素原子である化合物が例示できる。
【００６４】
前記式（１）において、ｍが２以上の化合物としては、前記ｍが０又は１の化合物に対応し、オキシアルキレン基（特にオキシＣ２−４アルキレン基）の繰り返し単位ｍが２〜１０の化合物などが挙げられる。ｍが２以上の具体的な化合物を表１及び表２に示す。
【００６５】
前記式（１）中、ｋ＝０、ｐ＝０、ｎ１及びｎ２＝１、Ｘ１及びＸ２が重合性基（３−カルボキシアクリロイル基）である化合物、Ｘ１が重合性基（３−カルボキシアクリロイル基）、Ｘ２が水素原子である化合物を表１に例示し、前記式（１）中、Ｒ４がメチル基、ｋ＝０、ｐ＝１、ｎ１及びｎ２＝１、Ｘ１及びＸ２が重合性基（３−カルボキシアクリロイル基）である化合物を表２に例示する。なお、表１及び２中、Ａの置換位置は、環Ｚに対する基Ａ：［Ｘ−（ＯＲ１）ｍ−］の置換位置を示す。また、表２中、Ｒ４の置換位置は、環Ｚに対する置換位置を示す。
【００６６】
【表１】
0006691437.tif 000006
【００６７】
【表２】
0006691437.tif 000007
【００６８】
これらの化合物のうち、代表的にはｋ＝０、ｐ＝０、ｎ１及びｎ２＝１、Ｘ１及びＸ２が重合性基（３−カルボキシアクリロイル基）である化合物、例えば、９，９−ビス（４−（３−カルボキシアクリロイルオキシ）フェニル）フルオレン、９，９−ビス（３−メチル−４−（３−カルボキシアクリロイルオキシ）フェニル）フルオレン、９，９−ビス（３，４−ジ（３−カルボキシアクリロイルオキシ）フェニル）フルオレン、９，９−ビス（６−（３−カルボキシアクリロイルオキシ）−２−ナフチル）フルオレン、９，９−ビス（４−フェニル−３−（３−カルボキシアクリロイルオキシ）フェニル）フルオレン、９，９−ビス［４−（２−（３−カルボキシアクリロイルオキシ）エトキシ）フェニル］フルオレン、９，９−ビス［３−メチル−４−（２−（３−カルボキシアクリロイルオキシ）エトキシ）フェニル］フルオレン、９，９−ビス［６−（２−（３−カルボキシアクリロイルオキシ）エトキシ）−２−ナフチル］フルオレン、９，９−ビス［４−フェニル−３−（２−（３−カルボキシアクリロイルオキシ）エトキシ）フェニル］フルオレンなど；ｋ＝０、ｐ＝０、ｎ１及びｎ２＝１、Ｘ１が重合性基（３−カルボキシアクリロイル基）、Ｘ２が水素原子である化合物、例えば、９−（４−（３−カルボキシアクリロイルオキシ）フェニル）−９−（４−ヒドロキシフェニル）フルオレン、９−（３−メチル−４−（３−カルボキシアクリロイルオキシ）フェニル）−９−（３−メチル−４−ヒドロキシフェニル）フルオレン、９−（３，４−ジ（３−カルボキシアクリロイルオキシ）フェニル）−９−（３，４−ジヒドロキシフェニル）フルオレン、９−（６−（３−カルボキシアクリロイルオキシ）−２−ナフチル）−９−（６−ヒドロキシ−２−ナフチル）フルオレン、９−（４−フェニル−３−（３−カルボキシアクリロイルオキシ）フェニル）−９−（４−フェニル−３−ヒドロキシフェニル）フルオレン、９−［４−（２−（３−カルボキシアクリロイルオキシ）エトキシ）フェニル］−９−［４−（２−ヒドロキシエトキシ）フェニル］フルオレン、９−［３−メチル−４−（２−（３−カルボキシアクリロイルオキシ）エトキシ）フェニル］−９−［３−メチル−４−（２−ヒドロキシエトキシ）フェニル］フルオレン、９−［６−（２−（３−カルボキシアクリロイルオキシ）エトキシ）−２−ナフチル］−９−［６−（２−ヒドロキシエトキシ）−２−ナフチル］フルオレン、９−［４−フェニル−３−（２−（３−カルボキシアクリロイルオキシ）エトキシ）フェニル］−９−［４−フェニル−３−（２−ヒドロキシエトキシ）フェニル］フルオレンなどが挙げられる。
【００６９】
前記式（１）で表される重合性フルオレン化合物は、Ｘ１及びＸ２が水素原子である９，９−ビスアリールフルオレン骨格を有する化合物（ヒドロキシ含有フルオレン化合物）と、Ｘ１及びＸ２に対応する重合性化合物とを反応させることにより調製できる。重合性化合物としては、例えば、アリル化合物（例えば、アリルクロライドなどのアリルハライド）、（メタ）アクリル酸系化合物（（メタ）アクリル酸クロライドなどの酸ハライド、（メタ）アクリル酸Ｃ１−４アルキルエステルなど）、重合性不飽和二重結合を有する多価カルボン酸又はその反応性誘導体が例示できる。多価カルボン酸又はその反応性誘導体としては、例えば、無水マレイン酸、マレイン酸、フマル酸、無水シトラコン酸、シトラコン酸、メサコン酸、無水イタコン酸、イタコン酸、グルタコン酸などの重合性不飽和二重結合を有するジ又はトリカルボン酸、ムコン酸、アニコット酸などの複数の重合性不飽和二重結合を有するジ又はトリカルボン酸などが例示でき、これらの多価カルボン酸の反応性誘導体は、酸無水物、酸ハライド、低級アルキルエステル（例えば、Ｃ１−４アルキルハーフエステルなど）などであってもよい。これらの重合性化合物は単独で又は二種以上組み合わせて使用できる。
【００７０】
好ましい重合性化合物は、単独重合性の低い化合物（アリル化合物、特に重合性不飽和二重結合を有する多価カルボン酸又はその反応性誘導体）、特に重合性不飽和二重結合を有する多価カルボン酸の酸無水物である。このような重合性酸無水物は、式（２ｃ）に対応する酸無水物、例えば、無水マレイン酸、無水シトラコン酸、無水イタコン酸、特に無水マレイン酸であってもよい。
【００７１】
ヒドロキシ含有フルオレン化合物と重合性化合物との反応において、ヒドロキシ含有フルオレン化合物のヒドロキシル基１モルに対して、重合性化合物の反応性基（ハロゲン原子、カルボキシル基又は酸無水物基など）の割合は、０．５〜５モル（例えば、０．７〜３モル）、好ましくは１〜２．５モル程度であってもよい。反応は触媒の非存在下で行ってもよく、反応には、必要により触媒（エステル化触媒、例えば、塩酸、硫酸、トルエンスルホン酸、強酸性イオン交換樹脂などの酸触媒など）を使用してもよい。反応は、必要により溶媒の存在下で行うことができる。溶媒としては、反応に不活性な溶媒、例えば、炭化水素類（ヘキサン、オクタン、シクロヘキサンなどの脂肪族炭化水素類、トルエンなどの芳香族炭化水素類）、ハロゲン化炭化水素類（ジクロロメタン、クロロホルム、四塩化炭素、ジクロロエタン、トリクロロエチレンなど）、エーテル類（ジエチルエーテル、ジイソプロピルエーテルなどのジアルキルエーテル、ジオキサン、テトラヒドロフランなどの環状エーテル類）、ケトン類（アセトン、メチルエチルケトン、メチルイソブチルケトンなど）、アミド類（ジメチルホルムアミド、ジエチルホルムアミド、ジメチルアセトアミド、ジエチルアセトアミドなど）ニトリル類（アセトニトリル、ベンゾニトリルなど）、スルホキシド類（ジメチルスルホキシドなど）、セロソルブアセテート類、カルビトールアセテート類、カーボネート類（エチレンカーボネート、プロピレンカーボネート、ジメチルカーボネートなど）などが挙げられる。これらの溶媒は、単独で又は二種以上組み合わせてもよい。溶媒としては、芳香族炭化水素類を用いる場合が多い。
【００７２】
反応は、５０℃〜溶媒の還流温度で行うことができる。反応終了後、反応混合物から目的化合物を分離精製することにより、前記式（１）で表される重合性フルオレン化合物を調製できる。なお、重合性フルオレン化合物は、Ｘ１及びＸ２のうち少なくとも一方が前記重合性基有していればよく、Ｘ１及びＸ２が重合性基である化合物と、Ｘ１が重合性基であり、Ｘ２が水素原子である化合物との混合物であってもよい。
【００７３】
なお、Ｘ１及びＸ２が水素原子である９，９−ビスアリールフルオレン骨格を有する化合物（ヒドロキシ含有フルオレン化合物）は、市販品を使用してもよく、慣用の方法（例えば、９−フルオレノン類と、環Ｚに基［Ｈ−（ＯＲ１）ｍ−］が置換したヒドロキシ基含有アレーン環化合物（例えば、２−フェノキシエタノールなどのフェノキシアルカノール類など）とを酸触媒の存在下で反応させる方法、フルオレン類の９−位にヒドロキシアリール基が置換したフルオレン化合物［例えば、９，９−ビス（４−ヒドロキシフェニル）フルオレンなど］と、基ＯＲ１に対応するアルキレンオキシド、アルキレンカーボネート及びハロアルカノールから選択された少なくとも１種とを反応させる方法）で合成してもよい。
【００７４】
なお、フルオレン化合物は、様々な樹脂と相溶するため、セルロース繊維［例えば、セルロースナノファイバー（ＣＮＦ）］の疎水化修飾剤として有用である。
【００７５】
（修飾セルロース繊維）
修飾セルロース繊維（又は変性セルロース繊維、セルロース繊維誘導体）において、前記式（１）で表される重合性フルオレン化合物がセルロース繊維に対してグラフト結合又はグラフト重合している。なお、このグラフト結合には、ラジカルによりセルロース繊維の水素原子がランダムに引き抜かれる引き抜き反応を伴うことに加え、式（１）で表される重合性フルオレン化合物もランダムに重合するため、セルロース繊維に対する式（１）で表される重合性フルオレン化合物の結合部位を特定することは現在の分析技術をもってしても困難である。そのため、修飾セルロース繊維は、後述の方法（ラジカル発生剤の存在下、セルロース繊維と式（１）で表される重合性フルオレン化合物との反応）で得られた生成物であってもよい。
【００７６】
修飾セルロース繊維では、セルロース繊維に結合（又は修飾）した前記重合性フルオレン化合物の割合が、比較的少なくても有機媒体に対して高い親和性を示す。セルロース繊維に結合した前記重合性フルオレン化合物の割合（以下、修飾率という）は、修飾セルロース繊維の総量に対して、０．０１〜２０重量％程度の範囲から選択でき、例えば、０．０５〜１５重量％、好ましくは０．１〜１０重量％（例えば、０．３〜７重量％）、さらに好ましくは０．５〜５重量％（例えば、０．７〜３重量％）程度であってもよい。修飾率が大きすぎると、低線膨張係数などの特性が低下する虞があり、逆に小さすぎると、樹脂に対する分散性（又は混和性）が低下する虞がある。
【００７７】
修飾セルロース繊維と非セルロース成分との総量に対する修飾セルロース繊維の割合（含有量）は前記セルロース繊維と同様の割合（例えば、９０重量％以上）であってもよい。修飾セルロース繊維の含有量が小さすぎると、樹脂の補強性が低下する虞がある。
【００７８】
修飾セルロース繊維の平均粒子径（平均長径と平均短径との平均径）は、例えば、３ｎｍ〜１００μｍ（例えば、３ｎｍ〜３０μｍ）程度の範囲から選択でき、通常、５ｎｍ〜１０μｍ（例えば、７ｎｍ〜７μｍ）、好ましくは１０ｎｍ〜５μｍ（例えば、２０ｎｍ〜３μｍ）、さらに好ましくは３０ｎｍ〜２μｍ（例えば、５０ｎｍ〜１μｍ）程度であってもよい。平均粒子径が大きすぎると、樹脂に対する分散性が低下し、逆に小さすぎると取り扱い性が低下する虞がある。なお、平均粒子径は、乾式篩法、レーザー回折法などを利用して測定できる。
【００７９】
修飾セルロース繊維の製造工程においてセルロース繊維の分解を抑制できるため、修飾セルロース繊維の平均繊維径、平均繊維長及びアスペクト比の値は、前記セルロース繊維の各特性に対応しており、前記セルロース繊維の平均繊維径、平均繊維長及びアスペクト比の数値をそのまま参照できる。例えば、修飾セルロース繊維の平均繊維径は、マイクロメーターサイズ（例えば、１〜１０μｍ）であってもよいが、ナノメーターサイズの修飾セルロース繊維（セルロースナノファイバー）が好ましい。なお、修飾セルロース繊維の平均繊維径は、前記セルロース繊維と同様の範囲（例えば、５〜５００ｎｍ）であってもよい。また、修飾セルロース繊維は、前記セルロース繊維と同様の範囲の平均繊維長（例えば、０．１〜２００μｍ）及びアスペクト比（例えば、２０〜３０００）であってもよい。アスペクト比が所定の範囲内にあると、樹脂の補強効果を向上できる。
【００８０】
また、前記（２ｃ）で表される重合性基を有する化合物がグラフト結合した修飾セルロース繊維では、カルボキシル基又はその反応性誘導体基により活性化できる。そのため、樹脂に対して修飾セルロース繊維の親和性又は反応性を付与でき、有効に複合化できる。
【００８１】
なお、修飾セルロース繊維は、前記フルオレン化合物の修飾により疎水性が向上するためか、水分含有量が少ない。すなわち、飽和吸水率は８重量％以下（例えば、５重量％以下）であってもよく、水分含有量は、温度２５℃、湿度６０％の条件下、１昼夜放置したとき、０〜７重量％（例えば、０〜５重量％）、好ましくは５重量％以下（例えば、０．１〜５重量％）、さらに好ましく３重量％程度以下であってもよい。なお、水分含有量は、近赤外線分析計などを用いて測定できる。
【００８２】
さらに、修飾セルロース繊維の特性（例えば、低線膨張特性、強度、耐熱性など）を樹脂に有効に発現させるためには、結晶性の高い修飾セルロース繊維が好ましい。前記のように、本発明の修飾セルロース繊維はセルロース繊維の結晶性を維持できるため、修飾セルロース繊維の結晶化度は前記セルロース繊維の数値をそのまま参照できる。例えば、修飾セルロース繊維の結晶化度は、４０〜９５％（例えば、５０〜９０％）、好ましくは６０〜９５％（例えば、６５〜９０％）、さらに好ましくは７０〜９０％（例えば、７５〜８５％）程度であってもよく、通常、結晶化度が６０％以上（例えば、７５〜９０％程度）であってもよい。結晶化度が小さすぎると、低線膨張特性や強度などの特性を低下させる虞がある。なお、結晶化度は、実施例に記載の方法で測定できる。
【００８３】
（製造方法）
本発明の製造方法では、溶媒（代表的には有機溶媒）中、ラジカル発生剤の存在下、セルロース繊維と、前記式（１）で表される重合性フルオレン化合物とを反応させることにより、前記修飾セルロース繊維を調製できる。
【００８４】
セルロース繊維の割合は、重合性フルオレン化合物１００重量部に対して、０．１〜５００重量部（例えば、１〜３００重量部）程度の範囲から選択でき、例えば、５〜２００重量部（例えば、１０〜１５０重量部）、好ましくは５〜１００重量部（例えば、１０〜５０重量部）程度であってもよい。なお、単独重合体の生成を抑制し、セルロース繊維に対して重合性フルオレン化合物を効率よくグラフト結合させるためには、重合性フルオレン化合物は、アリル基、特に重合性不飽和結合を有する多価カルボン酸又はその誘導体に由来する重合性基、例えば、式（２ｃ）で表される重合性基を有するのが好ましい。
【００８５】
ラジカル発生剤としては、慣用の重合開始剤、例えば、アゾ系ラジカル重合開始剤（例えば、２，２’−アゾビス（イソブチロニトリル）、２，２’−アゾビス［Ｎ−（２−ヒドロキシエチル）−２−メチルプロパンアミド］などのアゾニトリル化合物、アゾアミド化合物、アゾアミジン化合物など）、有機又は無機過酸化物［ジアルキルパーオキサイド類（例えば、ジ−ｔ−ブチルパーオキサイドなど）、ジアシルパーオキサイド類（例えば、ラウロイルパーオキサイド、ベンゾイルパーキサイドなど）、過酸（又は過酸エステル）類（例えば、ｔ−ブチルヒドロペルオキシド、クメンヒドロペルオキシド、過酢酸ｔ−ブチルなど）ケトンパーオキサイド類、パーオキシカーボネート類、パーオキシケタール類など］などが例示できる。これらの重合開始剤は、単独で又は２種以上組み合わせて使用できる。
【００８６】
ラジカル発生剤の使用量は、例えば、重合性フルオレン化合物１００重量部に対して、０．１〜５０重量部（例えば、１〜３５重量部）、好ましくは３〜２５重量部（例えば、５〜２０重量部）程度であってもよく、０．５〜１０重量部（例えば、１〜５重量部）程度であってもよい。
【００８７】
反応は有機溶媒の非存在下で行ってもよいが、通常、有機溶媒の存在下で行われる。この有機溶媒はセルロース繊維に含浸していてもよいが、セルロース繊維を有機溶媒に分散させた分散系で反応させる場合が多い。セルロース繊維を有機溶媒に分散させた分散系で、セルロース繊維（特に、ナノファイバー）と前記重合性フルオレン化合物とを反応させると、均一に反応させることができる。このような方法で得られた修飾セルロース繊維は、取り扱い性及び樹脂に対する分散性が高く、樹脂の補強効果に優れている。
【００８８】
なお、セルロース繊維（特に、ミクロフィブリル化した繊維、平均繊維径がナノメータサイズのナノ繊維）を乾燥すると、繊維が絡み合って再分散できなくなる場合がある。そのため、通常、セルロース繊維は水含浸又は水分散液として市販されている場合が多い。このような水分散液では、水分散液の水を有機溶媒に置換する慣用の溶媒置換法、例えば、セルロース繊維の水分散液に水溶性溶媒を添加混合し、セルロース繊維を分離し（又は溶媒を除去し）た後、さらに有機溶媒を添加混合する操作を繰り返す方法などにより、セルロース繊維が有機溶媒に分散した分散液を調製できる。なお、沸点が水よりも高い水溶性有機溶剤を用いる場合、水を蒸留（共沸蒸留を含む）により除去し、溶媒置換することもできる。
【００８９】
水溶性有機溶媒としては、例えば、アルコール類（メタノール、エタノール、プロパノール、イソプロパノールなどのＣ１−４アルカノールなど）、エーテル類（ジオキサン、テトラヒドロフランなどの環状エーテル類、エチレングリコールジメチルエーテル、ジエチレングリコールジメチルエーテル、トリエチレングリコールジメチルエーテルなどの（ポリ）オキシエチレングリコールジＣ１−４アルキルエーテルなど）、ケトン類（アセトンなど）、アミド類（ジメチルホルムアミド、ジエチルホルムアミド、ジメチルアセトアミド、ジエチルアセトアミドなど）、スルホキシド類（ジメチルスルホキシドなど）、アルカンジオール（例えば、エチレングリコール、プロピレングリコールなどのＣ２−４アルカンジオール）、セロソルブ類（メチルセロソルブ、エチルセロソルブ）、カルビトール類（エチルカルビトールなど）、カーボネート類（エチレンカーボネート、プロピレンカーボネート、ジメチルカーボネートなど）などが挙げられる。これらの溶媒は、単独で又は二種以上組み合わせてもよい。
【００９０】
なお、水溶性有機溶媒を用いて溶媒置換したセルロース繊維含有分散液において、水溶性有機溶媒は、上記と同様にして、非水溶性有機溶媒に溶媒置換することもできる。非水溶性有機溶媒としては、例えば、エーテル類（ジエチルエーテル、ジイソプロピルエーテルなどのジアルキルエーテル）、エステル類（酢酸メチル、酢酸エチル、酢酸ブチルなど）、ケトン類（メチルエチルケトン、メチルイソブチルケトンなど）、ニトリル類（アセトニトリル、ベンゾニトリルなど）、セロソルブアセテート類、カルビトールアセテート類、炭化水素類（ヘキサン、オクタン、シクロヘキサンなどの脂肪族炭化水素類、トルエンなどの芳香族炭化水素類）、ハロゲン化炭化水素類（ジクロロメタン、クロロホルム、四塩化炭素、ジクロロエタン、トリクロロエチレンなど）などが例示できる。これらの非水溶性有機溶媒も単独で又は二種以上組み合わせて使用できる。
【００９１】
分散液中のセルロース繊維の固形分濃度は、例えば、０．０１〜３０重量％（例えば、０．１〜２０重量％）、好ましくは１〜１５重量％、さらに好ましくは３〜１２重量％（例えば、５〜１０重量％）程度であってもよい。固形分濃度が低すぎると、反応効率が低下する虞がある。
【００９２】
反応は、減圧下で行ってもよいが、通常、加圧下又は常圧下で行う場合が多い。反応温度は、溶媒の沸点などにより適宜選択でき、例えば、５０〜２００℃（例えば、７０〜１７０℃）、好ましくは８０〜１５０℃（例えば、１００〜１３０℃）程度であってもよい。なお、反応は溶媒の還流下で行ってもよい。また、反応時間は、特に限定されず、例えば、１０分〜４８時間（例えば、３０分〜２４時間）程度である。さらに、反応は、空気中又は不活性ガス（窒素、アルゴンなどの希ガスなど）雰囲気下、攪拌しながら行うことができる。
【００９３】
このような反応により生成した修飾セルロース繊維において、前記式（２ｃ）で表される重合性基を有する重合性フルオレン化合物を用いる反応では、一部の遊離のカルボキシル基又はアルコキシカルボニル基がセルロース繊維の一部のヒドロキシル基と反応していてもよく、重合性フルオレン化合物の遊離のヒドロキシル基と反応していてもよい。
【００９４】
なお、反応は、反応系を撹拌しながら行ってもよく、セルロース繊維に機械的剪断力を作用させ、セルロース繊維を微細化しながら行って修飾セルロース繊維を得てもよい。さらに、反応終了後に解繊して修飾セルロース繊維を微細化してもよい。なお、微細化工程では、セルロース繊維をナノファイバーに微細化しつつ反応させてもよく、反応により生成した修飾セルロース繊維をナノファイバーに微細化してもよい。
【００９５】
反応により生成した修飾セルロース繊維は、慣用の方法（例えば、遠心分離、濾過、濃縮、抽出など）により分離精製してもよい。例えば、少なくとも前記重合性フルオレン化合物を溶解可能な溶媒を反応混合物に添加し、上記遠心分離、濾過、抽出などの分離法（慣用の方法）で未反応重合性フルオレン化合物を除去し、分離精製してもよい。なお、上記分離操作は複数回（例えば、２〜５回程度）行うことができる。さらに、分離精製した修飾セルロース繊維を加熱下又は減圧下或いは常圧下で乾燥することにより、粉末状の形態を有する修飾セルロース繊維を得てもよい。
【００９６】
なお、未反応重合性フルオレン化合物を上記分離方法などにより繰り返し除去して精製した修飾セルロース繊維を、ラマン分析などの方法により分析すると、セルロース繊維に由来するピークとフルオレン化合物に由来するピークとが存在し、セルロース繊維に重合性フルオレン化合物が結合していることが確認できる。
【００９７】
このようにして得られた修飾セルロース繊維は、未修飾のセルロース繊維に比べて、有機溶媒に対する分散安定性が高い。そのため、修飾セルロース繊維が有機溶媒に分散した分散液は、コーティング剤、塗料などへ容易に添加でき、塗膜の特性を向上できる。
【００９８】
［樹脂組成物］
本発明の修飾セルロース繊維は、樹脂との親和性又は混和性に優れているため樹脂の複合材料（例えば、補強材）として利用できる。
【００９９】
樹脂は、熱可塑性樹脂、熱硬化性樹脂のいずれであってもよい。熱可塑性樹脂としては、例えば、オレフィン樹脂（ポリエチレン、ポリプロピレン、ポリメチルペンテン、非晶質ポリオレフィンなど）、ビニル系樹脂（ポリメタクリル酸メチルなどのアクリル系樹脂、ポリスチレンやアクリロニトリル−スチレン樹脂などのスチレン系樹脂、ポリ塩化ビニルなど）、ポリカーボネート樹脂（ビスフェノールＡ型ポリカーボネートなど）、ポリエステル樹脂［ポリエチレンテレフタレート、ポリブチレンテレフタレート、ポリシクロヘキサンジメチレンテレフタレート、ポリエチレンナフタレートなどのポリアルキレンアリレート、ポリアリレート、液晶ポリエステル、脂肪族ポリエステル（ポリ乳酸、ポリカプロラクトン、ポリエチレンアジペート、ポリブチレンアジペートなど）など］、ポリアセタール樹脂、ポリアミド樹脂（ナイロン６、ナイロン６６、ナイロン４６、ナイロン６Ｔ、ナイロンＭＸＤなど）、ポリフェニレンエーテル樹脂（変性ポリフェニレンエーテルなど）、ポリスルホン樹脂（ポリスルホン、ポリエーテルスルホンなど）、ポリフェニレンスルフィド樹脂、熱可塑性ポリイミド系樹脂（ポリエーテルイミド、ポリアミドイミド、ポリアミノビスマレイミドなど）、ポリエーテルケトン樹脂（ポリエーテルケトン、ポリエーテルエーテルケトンなど）、熱可塑性エラストマー、フッ素樹脂などが挙げられる。熱硬化性樹脂としては、例えば、フェノール樹脂、アミノ樹脂（尿素樹脂、メラミン樹脂、フラン樹脂など）、不飽和ポリエステル、ジアリルフタレート樹脂、ビニルエステル樹脂、エポキシ樹脂、ウレタン系樹脂、シリコーン樹脂、熱硬化性ポリイミド系樹脂などが挙げられる。これらの樹脂は、単独で又は二種以上組み合わせて使用できる。さらに、樹脂は、例えば、ポリビニルアルコール、セルロースエーテルなどの水溶性樹脂、アクリル系樹脂エマルジョン、エチレン−酢酸ビニル共重合体エマルジョン、スチレン系樹脂エマルジョンなどの水分散性樹脂などであってもよい。
【０１００】
環境負荷低減などの観点からは、バイオマス由来の脂肪族ポリエステル系樹脂、例えば、ポリ乳酸などを使用してもよい。なお、ポリ乳酸は、耐熱性が低いなどの制約があるが、本発明の修飾セルロース繊維は、ポリ乳酸との混和性も良く、耐熱性などの欠点を補うことができる。
【０１０１】
修飾セルロース繊維の割合は、樹脂１００重量部に対して、例えば、０．１〜５０重量部（例えば、０．５〜４０重量部）、好ましくは１〜３０重量部（例えば、３〜２０重量部）、さらに好ましくは５〜１５重量部（例えば、７〜１２重量部）程度であってもよい。修飾セルロース繊維の割合が小さすぎると、樹脂に対する補強性が低下する虞があり、逆に大きすぎると、混和性や成形性が低下する虞がある。
【０１０２】
樹脂組成物は、慣用の方法、例えば、溶融混練法などで調製できる。本発明の修飾セルロース繊維は、分散液の形態で使用しなくても（乾燥状態であっても）樹脂と混和できるため、機械的に溶融混練（又は混合）する方法を好適に使用できる。なお、溶融混練において、修飾セルロース繊維は溶融することなく繊維状の形態で溶融した樹脂と混合される。
【０１０３】
溶融混練は、慣用の方法、例えば、ミキシングローラ、ニーダ、バンバリーミキサー、押出機（一軸又は二軸押出機など）などにより行うことができる。溶融混練の温度は、樹脂の溶融特性に応じて適宜選択でき、通常、分解開始温度よりも低く、溶融開始温度よりも高い温度が選択される。例えば、１００〜３００℃、好ましくは１３０〜２６０℃（例えば、１５０〜２５０℃）、さらに好ましくは１７０〜２３０℃程度であってもよい。
【０１０４】
なお、樹脂組成物は、樹脂と修飾セルロース繊維とを所定の割合で直接的に溶融混練してもよく、修飾セルロース繊維を含むマスターバッチと樹脂とを溶融混練して修飾セルロース繊維の含有量を調整してもよい。
【０１０５】
マスターバッチは、樹脂と修飾セルロース繊維とを高い修飾セルロース繊維濃度で溶融混練して調製してもよく、溶媒を用いて調製してもよい。溶媒は、樹脂の種類に応じて選択でき、樹脂を可溶な溶媒であってもよい。このような溶媒は、前記例示の水溶性有機溶媒、非水溶性有機溶媒であってもよく、水溶性樹脂又は水分散性樹脂を用いる場合には、溶媒は水であってもよい。有機溶媒を用いてマスターバッチを調製する場合、樹脂と、この樹脂を可溶な溶媒と、修飾セルロース繊維とを含む混合液を調製し、必要により分散混合機（超音波分散機、ディスパーなど）により分散混合し、溶媒を除去してもよい。なお、樹脂を溶媒に溶解した樹脂溶液と、修飾セルロース繊維とを混合してもよい。より具体的には、溶媒中（特に有機溶媒中）に分散した修飾セルロース繊維の分散液と、樹脂と、樹脂を可溶な溶媒との均一な混合物から溶媒を除去することによりマスターバッチを調製してもよい。なお、マスターバッチは、ペレット状、粉粒状などであってもよい。
【０１０６】
マスターバッチにおいて、修飾セルロース繊維の割合は、樹脂１００重量部に対して、例えば、１〜７０重量部（例えば、５〜６５重量部）、好ましくは１０〜６０重量部、さらに好ましくは２０〜５０重量部（例えば、３０〜４５重量部）程度であってもよい。
【０１０７】
また、前記樹脂組成物は、慣用の成形法（例えば、圧縮成形、射出成形、押出成形など）により成形できる。特に、射出成形、押出成形法を利用すると、成形品の生産性を向上できる。
【０１０８】
なお、前記樹脂組成物は、種々の添加剤、例えば、安定化剤（酸化防止剤、紫外線吸収剤、耐光安定剤、熱安定化剤など）、帯電防止剤、難燃剤（リン系難燃剤、ハロゲン系難燃剤、無機系難燃剤など）、難燃助剤、耐衝撃改良剤、流動性改良剤、補強材（充填剤など）、核剤、着色剤、滑剤、可塑剤、離型剤、色相改良剤、分散剤、抗菌剤、防腐剤などを含有していてもよい。また、樹脂が熱硬化性樹脂である場合、樹脂組成物は、硬化剤、硬化促進剤などを含んでいてもよい。
【０１０９】
本発明の樹脂組成物（複合材料）は、修飾セルロース繊維で補強でき、高強度、高弾性率、高耐熱性、低線膨張特性などの特性を有する。さらに、ナノメーターサイズの修飾セルロース繊維（例えば、セルロースナノファイバー）を用いると、可視光の波長領域の光散乱性が低く、前記樹脂組成物は、透明性にも優れている。例えば、ナノメーターサイズの修飾セルロース繊維を１０重量％の割合で含み、厚み３０μｍのフィルムとしたとき、全光線透過率は、例えば、３０％以上（例えば、４０〜９９％）、好ましくは５０％以上（例えば、６０〜９８％）、さらに好ましくは６０％以上（例えば、７０〜９５％）程度であってもよく、６０〜９０％（例えば、７０〜８５％）程度であってもよい。
【実施例】
【０１１０】
以下に、実施例に基づいて本発明をより詳細に説明するが、本発明はこれらの実施例によって限定されるものではない。
【０１１１】
実施例１で調製した修飾セルロースナノファイバーの９，９−ビス［４−（２−ヒドロキシエトキシ）フェニル］フルオレン（以下、ＢＰＥＦという）修飾率（ＢＰＥＦ修飾率）、形状、及び結晶化度は、以下のようにして測定又は評価した。
【０１１２】
（セルロースに結合したフルオレン化合物の割合（修飾率））
フルオレン化合物の修飾率の定量はＦＴ−Ｒａｍａｎ分析により行った。酢酸セルロース（（株）ダイセル製）と既定量の９，９−ビス［４−（２−ヒドロキシエトキシ）フェニル］フルオレン（以下、ＢＰＥＦという）とをテトラヒドロフラン（ＴＨＦ）に溶解して成膜し、ラマン顕微鏡（堀場ＪＯＢＩＮ  ＹＶＯＮ社製、「ＸｐｌｏＲＡ」）を使用してラマン分析を行った。芳香族環（１６０４ｃｍ−１）とセルロースの環内ＣＨ(１３７５ｃｍ−１）との吸収バンドの強度比（Ｉ１６０４/Ｉ１３７５）と、ＢＰＥＦの濃度に基づき、検量線を作成した。すべてのサンプルは３回測定し、その結果を平均した。
【０１１３】
（溶媒分散性）
既定量のセルロース繊維をテトラヒドロフランに分散して０．２重量％のセルロース繊維分散液を調製した後、室温で放置し、沈降時間に基づいて分散性を評価した。
【０１１４】
実施例１
（１）重合性フルオレン化合物の調製
９，９−ビス［４−（２−ヒドロキシエトキシ）フェニル］フルオレン（大阪ガスケミカル（株）製、ＢＰＥＦという）１０．０ｇ（２２．８ｍｍｏｌ）及び無水マレイン酸４．５１ｇ（４６ｍｍｏｌ）をトルエン６０ｇに溶解し、還流温度で４８時間反応させた後、トルエンを除去し、液状の混合組成物を得た。この混合物を水洗し、未反応の無水マレイン酸を除去した。この水洗過程で生成した固体を濾別して回収し、重合性組成物１２．３６ｇを得た。この重合性組成物をFT-IR（Thermo Scientific社製、Nicolet is50）で分析したところ、酸無水物基に特徴的な１８００〜１８５０ｃｍ−１の吸収ピークが認められず、エステル結合及びカルボキシル基に特有のカルボニル基に由来する吸収ピークが１７００〜１７５０ｃｍ−１に認められた。また、薄層クロマトグラフィーにより、ＢＰＥＦとは異なる部位に２つのスポットが見られた。前記赤外線吸収スペクトル、薄層クロマトグラム並びに反応機構から、下記式（１ａ）および（１ｂ）で表される化合物を含む混合組成物が生成したと推測される。
【０１１５】
【化５】
0006691437.tif 000008
【０１１６】
（２）セルロース含有溶媒分散系の調製と重合性フルオレン化合物との反応
セルロース繊維の水分散液「セリッシュ」（ダイセルファインケム（株）製、「ＫＹ１１０Ｎ」、セルロース：水（重量比）＝１５／８５）１００ｇ（固形分１５ｇ）をトリエチレングリコールジメチルエーテル（以下、ＴＥＧＤＭＥ）５００ｇに分散して遠心分離した後、沈降した固形分をさらにＴＥＧＤＭＥ ５００ｇに分散してする操作を３回繰り返し、溶媒としての水をＴＥＧＤＭＥに置換した分散液（セルロース繊維の濃度２０重量％）を得た。
【０１１７】
得られた分散液１０ｇに、ＴＥＧＤＭＥ、前記重合性組成物、アゾ系重合開始剤である２，２’−アゾビス［Ｎ−（２−ヒドロキシエチル）−２−メチルプロパンアミド］（和光純薬（株）製「ＶＡ−０８６」）を添加し、セルロース繊維１ｇに対して、ＴＥＧＤＭＥ ２０重量部、前記重合性組成物４．４４ｇ、アゾ系重合開始剤（「ＶＡ−０８６」）１．０１重量部の割合で含む混合液を１１０℃で２４時間反応させた。反応終了後、濾過し、濾残をテトラヒドロフランで３回洗浄し、未反応の重合性組成物を除去し、修飾セルロース繊維（ナノファイバー）を収率８２％で得た。  
【０１１８】
ＢＰＥＦ修飾率を求めたところ、修飾率は１０．３ｍｍｏｌ／１００ｇ（６．６重量％）であった。なお、修飾セルロース繊維の形状をＦＥ−ＳＥＭ（日本電子（株）製、「ＪＳＭ−６７００Ｆ」、測定条件：２０ｍＡ、６０秒）を用いて観察したところ、修飾セルロースナノファイバー（ＣＮＦ）の繊維径（又は直径）は、１０〜５５０ｎｍ程度であり、ＳＥＭ写真の画像からランダムに５０個の繊維を選択し、加算平均して平均繊維径を算出したところ、平均繊維径は３２ｎｍであった。
【０１１９】
さらに、テトラヒドロフランへの分散性（沈降時間）を評価した結果、図１に示すように、２４時間以上経過しても修飾セルロース繊維（ナノファイバー）は殆ど沈降せず、上澄みは僅かであった。
【０１２０】
比較例１
アゾ系重合開始剤（和光純薬（株）製「ＶＡ−０８６」）を用いることなく、実施例１の反応条件と同様に混合し、セルロース繊維を分離したところ、セルロース繊維は重合性フルオレン化合物で全く修飾されていなかった。さらに、テトラヒドロフランへの分散性（沈降時間）を評価した結果、図１に示すように、２４時間以上経過すると、セルロース繊維の大部分が沈降し、上澄みが生成した。
【産業上の利用可能性】
【０１２１】
本発明の修飾セルロース繊維は、樹脂に対する分散性に優れるため、幅広い用途、樹脂の補強材、添加剤、フィルムやシートの材料などに利用できる。また、樹脂組成物（複合材料）は、低線膨張特性、高強度、高弾性率などの優れた特性に加え、高い耐熱変形性を備えるため、例えば、種々の樹脂成形品、液晶ディスプレイ基板や太陽電池基板、自動車用パネルなどの種々の材料として有用である。
【０１２２】
さらに、修飾セルロース繊維は、光学用樹脂（又はアクリル系樹脂、ポリカーボネート系樹脂、環状オレフィン系樹脂、セルロースジアセテート、セルローストリアセテートなどのセルロースアシレート系樹脂などの透明性樹脂）に添加して配向させても透明性が高く、光学フィルム又は光学シート、例えば、偏光フィルム（及び偏光板保護フィルム）、位相差フィルム（例えば、逆波長分散特性を有する位相差フィルム）、配向膜（配向フィルム）、視野角拡大（補償）フィルム、拡散板（フィルム）などとして利用することもできる。
【図１】
0006691437.tif 000011